"酸化によって劣化する哺乳類摂取用の物質を収容する貯蔵寿命の長いパッケージであって、遷移金属の酸素捕捉剤を含む酸素捕捉剤と、実質的に酸素を通さない容器とを備え、上記容器は容器内に掛けられたフィルターを有し、このフィルターが、哺乳類摂取用の物質を保持し、上記容器は上記フィルター用のサポートをも上記フィルターの下方に保持し、上記サポートが上記酸素捕捉剤を保持していることを特徴とするパッケージ。上記容器がさらに二酸化炭素吸収剤を内包することを特徴とする請求項1に記載のパッケージ。上記二酸化炭素吸収剤が二酸化炭素を吸収した時に水分を発生させることを特徴とする請求項2に記載のパッケージ。上記遷移金属が元素状態の鉄であり、上記酸素捕捉剤が水で活性化されることを特徴とする請求項1に記載のパッケージ。上記食品がコーヒー、茶、ココア、ミルク製品からなる群から選択されることを特徴とする請求項1に記載のパッケージ。上記食品がコーヒーであり、上記酸素捕捉剤がコーヒーの酸素吸収速度より少なくとも10倍の速度で酸素を吸収することを特徴とする請求項1に記載のパッケージ。上記酸素捕捉剤の酸素吸収速度が、上記食品の酸素吸収速度の少なくとも50倍であることを特徴とする請求項6に記載のパッケージ。上記酸素捕捉剤が活性剤と鉄を含むことを特徴とする請求項1に記載のパッケージ。上記酸素捕捉剤が塩を含む活性剤をさらに備えたことを特徴とする請求項8に記載のパッケージ。上記サポートがパッケージの上から見たとき凹形状を成していることを特徴とする請求項9に記載のパッケージ。上記フィルターが、挽いたコーヒー、茶、またはココアを保持することを特徴とする請求項1に記載のパッケージ。上記サポートが、酸素捕捉性粒子を含むポリマーを備えていることを特徴とする請求項1に記載のパッケージ。上記哺乳類が人であることを特徴とする請求項1に記載のパッケージ。上記二酸化炭素吸着剤は、水酸化カルシウムまたは水酸化マグネシウムを含むことを特徴とする請求項2に記載のパッケージ。上記酸素捕捉剤が、酸化カルシウムまたは酸化マグネシウムの粉と、シリカゲル中の水分を含有し、これらが反応して水酸化カルシウムを生じさせることを特徴とする請求項12に記載のパッケージ。上記容器はフィルター内のコーヒーをさらに備え、このフィルターは容器の底の上方に掛けられ、少なくとも部分的に上記サポートに載せられていることを特徴とする請求項1に記載のパッケージ。上記サポートが、その開口部に上記酸素捕捉剤を保持していることを特徴とする請求項1に記載のパッケージ。上記サポートがさらにカップを備え、このカップの中に酸素捕捉剤を有していることを特徴とする請求項1に記載のパッケージ。上記酸素捕捉剤が吸収剤粒子を備え、上記カップが酸素透過性のカバーを有していることを特徴とする請求項18に記載のパッケージ。上記酸素捕捉剤がディスク、タブレットまたはカプセルの形態をなしていることを特徴とする請求項18に記載のパッケージ。上記酸素捕捉剤が、酸素を通し液状の水を通さない小袋内に入れられていることを特徴とする請求項18に記載のパッケージ。二酸化炭素の放出によって劣化する哺乳類摂取用の物質を収容する貯蔵寿命の長いパッケージであって、二酸化炭素捕捉剤と、実質的に二酸化炭素を通さない容器とを備え、上記容器は容器内に掛けられたフィルターを有し、このフィルターが、人摂取用の物質を保持し、上記容器は上記フィルター用のサポートをも上記フィルターの下方に保持し、上記サポートが上記二酸化炭素捕捉剤を保持していることを特徴とするパッケージ。上記二酸化炭素捕捉剤が二酸化炭素を吸収した時に水分を生じさせることを特徴とする請求項22に記載のパッケージ。上記人摂取用の物質がコーヒー、茶、ココア、乳製品からなる群から選択されることを特徴とする請求項22に記載のパッケージ。上記物質がコーヒーであることを特徴とする請求項22に記載のパッケージ。上記二酸化炭素捕捉剤が、水酸化カルシウム、シリカゲルおよび水を含むことを特徴とする請求項22に記載のパッケージ。上記サポートが上記パッケージの上から見たとき凹形状を成していることを特徴とする請求項22に記載のパッケージ。上記サポートが、ポリマーおよび二酸化炭素吸収性粒子を備えていることを特徴とする請求項27に記載のパッケージ。上記容器がさらに上記フィルター内にコーヒーを備え、このフィルターは、上記容器の底の上方に掛けられ、しかも、少なくとも部分的に上記サポートに載せられていることを特徴とする請求項22に記載のパッケージ。上記サポートがカップをさらに備え、このカップ内に二酸化炭素捕捉剤を有することを特徴とする請求項22に記載のパッケージ。上記二酸化炭素捕捉剤が吸収剤粒子を含み、上記カップは二酸化炭素透過性のカバーを有することを特徴とする請求項22に記載のパッケージ。上記二酸化炭素捕捉剤が上記カップ内のポリマーのフィルムまたは片に含有されていることを特徴とする請求項30に記載のパッケージ。上記二酸化炭素捕捉剤が、上記カップ内のディスク、タブレットまたはカプセルに含まれているか、上記カップ内のディスク、タブレットまたはカプセルの形態をなしていることを特徴とする請求項30に記載のパッケージ。上記カップ内の二酸化炭素捕捉剤が、二酸化炭素を通し液状の水を通さない小袋内に入れられていることを特徴とする請求項30に記載のパッケージ。上記ディスク、タブレットまたはカプセルが、二酸化炭素を通すことができるポリマーでコーティングされていることを特徴とする請求項33に記載のパッケージ。上記ディスク、タブレットまたはカプセルが、酸素を通すことができるポリマーでコーティングされていることを特徴とする請求項33に記載のパッケージ。水の吸収によって劣化する哺乳類摂取用の物質を収容する貯蔵寿命の長いパッケージであって、水蒸気吸収剤と、実質的に水蒸気を通さない容器とを備え、上記容器は容器内に掛けられたフィルターを有し、このフィルターが、人摂取用の物質を保持し、上記容器は上記フィルター用のサポートをも上記フィルターの下方に保持し、上記サポートが上記水蒸気吸収剤を保持していることを特徴とするパッケージ。上記水蒸気吸収剤がパッケージ内の湿度を調整していることを特徴とする請求項37に記載のパッケージ。上記カップが上記サポートにスナップ止めされていることを特徴とする請求項18に記載のパッケージ。上記カップが上記サポートに溶着されていることを特徴とする請求項18に記載のパッケージ。上記サポートがサポートの中央部に固体の吸収剤を備えていることを特徴とする請求項1に記載のパッケージ。上記サポートが芳香放出器または風味放出器を備えたことを特徴とする請求項1に記載のパッケージ。酸素、二酸化炭素、水蒸気およびそれらの混合物から選択される気体物質に晒されることによって劣化する哺乳類摂取用の物質を収容する貯蔵寿命の長いパッケージであって、実質的に酸素、二酸化炭素および水蒸気を通さない容器を備え、上記容器は容器内に掛けられたフィルターを有し、このフィルターが、哺乳類摂取用の物質を保持し、上記容器は上記フィルター用のサポートをも上記フィルターの下方に保持し、上記サポートが酸素捕捉剤吸収剤、二酸化炭素吸収剤、水吸収剤、およびそれらの混合物の群から選択された吸収剤物質を保持し、上記サポートの外縁が上記容器の底部に載置され、上記フィルターを支持するためにサポートの隆起した中間部が利用できることを特徴とするパッケージ。上記吸収剤が二酸化炭素吸収剤を備えていることを特徴とする請求項43に記載のパッケージ。上記吸収剤が水蒸気を吸収することを特徴とする請求項43に記載のパッケージ。上記吸収剤が元素状態の鉄からなる遷移金属を備えた酸素吸収剤であり、上記酸素捕捉剤が水で活性化されることを特徴とする請求項43に記載のパッケージ。上記哺乳類摂取用の物質がコーヒー、茶、ココア、ミルク製品からなる群から選択されることを特徴とする請求項43に記載のパッケージ。上記哺乳類摂取用の物質がコーヒーであり、上記捕捉剤がコーヒーの酸素吸収速度より少なくとも10倍の速度で酸素を吸収することを特徴とする請求項43に記載のパッケージ。上記サポートがさらにカップを備え、そのカップが吸収剤物質を収容することを特徴とする請求項43に記載のパッケージ。上記酸素捕捉剤が活性剤をさらに備えたことを特徴とする請求項46に記載のパッケージ。上記酸素捕捉剤が塩を含む活性剤をさらに備えたことを特徴とする請求項50に記載のパッケージ。上記サポートがパッケージの上から見たとき凸形状を成していることを特徴とする請求項51に記載のパッケージ。上記サポートが、酸素捕捉性粒子を含むポリマーを備えていることを特徴とする請求項43に記載のパッケージ。上記哺乳類が人であることを特徴とする請求項1に記載のパッケージ。上記吸着剤材料は、水酸化カルシウムまたは水酸化マグネシウムを含む二酸化炭素吸収剤を備えたことを特徴とする請求項43に記載のパッケージ。上記酸素捕捉剤が、酸化カルシウムまたは酸化マグネシウムの粉と、シリカゲル中の水分を含有し、これらが反応して水酸化カルシウムを生じさせることを特徴とする請求項53に記載のパッケージ。上記容器はフィルター内のコーヒーをさらに備え、このフィルターは、容器の底の上方に掛けられ、少なくとも部分的に上記サポートに載せられていることを特徴とする請求項43に記載のパッケージ。上記サポートが、サポートのカップの中に上記吸収剤材料を保持していることを特徴とする請求項43に記載のパッケージ。上記サポートが上記カップの中に酸素捕捉剤を有していることを特徴とする請求項58に記載のパッケージ。上記カップが酸素透過性カバーへのスナップ止めを有していることを特徴とする請求項49に記載のパッケージ。上記吸収剤材料がディスク、タブレットまたはカプセルの形態をなしていることを特徴とする請求項49に記載のパッケージ。上記吸収剤材料が、酸素と二酸化炭素を通し液状の水を通さない小袋内に入れられていることを特徴とする請求項49に記載のパッケージ。上記サポートが、除湿剤を含むポリマーによって形成されていることを特徴とする請求項37に記載のパッケージ。上記水吸収剤がディスクまたはタブレットの形態をなしていることを特徴とする請求項37に記載のパッケージ。上記水吸収剤がシリカゲル、分子篩、またはその混合物から成る群から選択されることを特徴とする請求項37に記載のパッケージ。したがって、本発明は、比較的安価で、それ自身酸化防止剤である飲料成分から酸素を除去するのに十分強力な抗酸化システムを提供することを目的とする。不可逆的に二酸化炭素を吸収し、食品の風味が最も良い焙煎直後に食品をパッケージングすることを可能にする、有効な方法を提供することが求められている。特に、挽いたコーヒー入りの使い捨て容器の貯蔵技術の向上が求められている。また、底部に穴を開けて排水口を形成する際にフィルターに穴が開いてしまうのを防ぐことが求められている。長期間の貯蔵の後、フィルターバッグが垂れ下がり、穴が開いてしまうことがあることが知られている。使い捨てのコーヒー容器は家庭や職場で利用されているが、必ずしもきちんと在庫管理されている訳ではなく、そのため、長期間棚に置かれたままにされることがある。また、酸素や窒素の非常に少ない雰囲気で使い捨て容器をパッケージすることは、経済的ではない。通常、使い捨てのコーヒー容器は、容器中の空気に約3-5重量の酸素を含んでいる。本発明は、酸化によって劣化する哺乳類摂取用の物質を収容する貯蔵寿命の長いパッケージを提供する。このパッケージは、遷移金属の酸素捕捉剤を含む酸素捕捉剤と、実質的に酸素を通さない容器とを備えている。この容器は容器内に掛けられた吊持された;suspendedフィルターを有し、このフィルターが、哺乳類摂取用の物質を保持している。この容器はまた、フィルターの下方にフィルターのサポートを保持し、このサポートが上記酸素捕捉剤を保持している。別の実施例において、本発明は、二酸化炭素の放出によって劣化する哺乳類摂取用の物質を収容する貯蔵寿命の長いパッケージを提供する。このパッケージは、二酸化炭素捕捉剤と、実質的に二酸化炭素を通さない容器とを備えている。この容器は容器内に掛けられた吊持された;suspendedフィルターを有し、このフィルターが、哺乳類摂取用の物質を保持している。この容器はまた、フィルターの下方にフィルターのサポートを保持し、このサポートが上記二酸化炭素吸収剤を保持している。本発明は、従来技術よりも多くの利点を有している。本発明は、能動的成分が食品や医薬品の鮮度を効果的に維持するようなパッケージングシステムの形成を可能にする。本発明は、容器の機能やデザインを変えることなく、貯蔵寿命の長い、使い捨てのすぐに入れられるコーヒー容器の形成を可能にする。さらに、本発明の容器は廉価であり、本発明の吸着剤容器は、酸素捕捉剤および容器のために、生分解性生物分解性:biodegradableの物質を利用してもよい。捕捉剤は、異なる食品容器毎に、酸素捕捉、二酸化炭素捕捉、および/または吸湿の必要に応じて、特に望ましい形態で提供してよい。本発明のサポートは酸素捕捉剤および/または二酸化炭素吸収剤を保持するだけでなく、カップの底部に穴を開ける時にフィルターに穴が開いてしまうのを防ぐ。本発明の実施例が、以下の詳細な記述および図面により明らかになるであろう。哺乳類が摂取可能な物質という表現は、スープ、コーヒー、茶等の食品を含むとともに、本発明のフィルターカップから取り出した後に飲む又は摂取する医薬品を含む。通常用いられる液体は水であるが、人が摂取可能な、乳児用ミルク、フルーツジュース、エチルアルコールおよびプラズマ血漿、リンパ漿、乳漿等の液体を用いてもよい。吸着剤sorbent、吸収剤absorberおよび吸収剤という用語は、酸素、二酸化炭素または水蒸気を捕捉吸収する物質を示すために用いられている。人が好ましい哺乳類であるが、動物用の飲料および医薬品を、犬、牛、猫、馬等の動物用にパッケージしてもよい。蓋となるフィルム付のカップに保存される、使い捨てのすぐに入れられるコーヒーの形成は、非常に成功している。しかし、カップを棚の上に長期間保存する時は、コーヒーの芳香とコーヒーの風味を保持することは難しい。すぐに入れられる容器は、頂部と底部に穴を開けることにより、水を入れ、挽いたコーヒーとフィルターを通過させ、抽出後に、カップの底部を通過させるようにする。コーヒーの芳香と風味の劣化は、一部は酸化によるものであり、一部は揮発によるものである。カップは通常不活性な環境でパックされるが、約5までの残留酸素を含む空気が残っている。窒素フラッシュによって更に酸素を減らす方法は、費用がかさみ、パッケージが複雑になることから、実際的ではない。本発明は、すぐに入れられる容器のデザイン変更が不要な、費用効率の高い解決策を提供する。コーヒーマシンは公知のデザインのカップを収容するように設計されているため、カップのデザインを変更することは実際的ではない。さらに、カップは一回使用しただけで廃棄されるため、生分解性材料を用いることが望ましい。図1および図2は、すぐに入れられるコーヒー容器10の平面図および側面図である。容器10は蓋12および外側部exteriorside14を有している。使用の際には蓋12と底16に穴を開ける。蓋12を通して水を注入し、底部16からコーヒーを取り出す。断面の線A-Aは容器10のほぼ中央を通っている。図3は、従来の、すぐに入れられる容器10の断面図である。容器10は、符号22の位置で容器の側壁14sidewallに溶着sealされたフィルター18を有している。容器内のコーヒーの高さ位置を符号Mで示す。使用時に、容器の蓋12に図示しない手段によって穴を開け、熱い湯を容器に注入する。容器の底16にも図示しない手段によって穴を開け、コーヒーを底から取り出す。フィルターはカップを二つの空間AとBに分ける。上記のとおり、本発明はすぐに入れられるコーヒー容器、他の食品用容器および医薬品用容器の改良に関する。本発明の構造において、先行技術のカップと同等部分については、図3と同一の符号を付す。図4と図5は、本発明のサポート22の平面図および断面図である。サポートは溝28,32を有している。サポートにはさらに穴36が設けられている。図6の断面図では、サポート22にはガス透過性で水不透過性のカバーシート34が設けられている。さらに、溝28,32には、粒子状の酸素捕捉材料および/または二酸化炭素吸収材料を充填する。図6は、溝28,32に粒子状の吸収剤28を満たしたサポート22を示している。そして、吸収剤28とサポート22をシート材料で覆う。このシート材料は、水は通さないが、酸素、二酸化炭素等のガスを通す。シートを予め寸法通りに切っていない場合には、サポートに載せた後、シートを切り抜き、穴35を開ける。図7は、サポート22を空間Bに挿入した、本発明の実施例の断面図を示す。このサポート22は、溝28,32の中に、塩と電解質と組み合わせた鉄等の酸素吸収剤26を含んでいる。溝28,32は、ガス透過性で水不透過性のフィルムまたは布34で覆われている。中央の排水口36がコーヒーの取出部を提供する。排水穴36は透過性フィルムによって覆われてはいない。溝28,32の中の物質が、貯蔵中、酸素を急速に吸収する。酸素の急速吸収は有益である。なぜならば、コーヒーもまた酸素を吸収するが、サポート22中の酸素捕捉剤はコーヒーの少なくとも10倍は酸素吸収速度が速いからである。表面フィルム32は、水蒸気透過性であるが水不透過性の材料で形成されている。このフィルムは、沸騰するお湯の温度より高温でも変化しない。図8および図9はサポート40を示している。このサポート40は、サポートの穴41にカップ42を有している。サポート40は多数の小さな排水孔44を有している。サポート40には、穴41にはめ込まれたカップ42が設けられている。図9に示すとおり、サポートは、ガス透過性のカバー48によって覆われたカップ42を有している。カップは粒子状の酸素捕捉剤および/または二酸化炭素捕捉剤46を収容している。ガス透過性のフィルムまたはカバーは、TyvekまたはGoreTexのようなガス透過性フィルムまたは不織布で形成してよい。図10はカップ42を含むサポートを示している。粒子状の吸収剤を入れた小袋54がカップ42の中に入っている。小袋は透過性フィルムまたは布fabricによって形成されている。図11は、使い捨てのすぐに入れられるコーヒー容器に用いられるサポート40を示している。サポートは、底部16に向かうにつれて細くなる使い捨てコーヒー容器10内に、重力によって保持されるように設計されている。容器の側面に、サポートを載せる係止部stopを成形することも出来る。サポートを接着剤で保持してもよい。さらに、サポートの縁部をギザギザ状または波状にして、使い捨て容器からコーヒーを排出しやすいようにすることも可能である。図12はサポートの波状の縁を示す。図13はサポートのギザギザの縁を示す。溝付きサポート22に孔を開けて、コーヒーを排出しやすいようにするのも望ましい。孔開けは、溝に充填し、カバーで覆った後に行う必要がある。図14は、凹状のサポート64を示す。このサポート64は、サポート64と一体成形されたカップ42を有する。凹状のサポート64は、パッケージの上から見たとき凹状になるように、取り付けられている。凹状のサポートは、サポートをカップ内でセンター出しするのを助ける。サポート64の平面図である図15には、コーヒーが通過するための複数の大きな排水穴66が示されている。カップ42は、前記の粒子状の物質を充填した後、布fabricで覆ってもよい。あるいは、カップが、捕捉剤および/または吸収剤を含む小袋、カプセルまたはポリマー部材を収容してもよい。カップはさらに、スナップ嵌め式のガス透過性かつ液体不透過性の蓋を有していてよい。図16~図18は、本発明のサポート70の実施例を示している。このサポート70は、排水のためのスロット72を有している。図17はサポートを上方から見た斜視図であり、図18はサポートを下方から見た斜視図である。サポート70は容器の底部に載せる設計になっており、サポートの外輪78の底面76が容器の底部16に接するようになっている。輪78の上面は面77である。カップ42に入れた吸収剤または捕捉剤を封止するために、カップ42は、面82に貼り付けたガス透過性フィルムを有していてよい。蒸気透過性材料のスナップ式キャップが好ましい実施例である。カップ42は、酸素捕捉剤、二酸化炭素吸収剤、水吸収剤、または人が摂取可能な物質のためのその他の処理剤を収容する。カップ42のキャップ82は、カップ42に溶接されていても、スナップ式に留められていても、接着剤で接合されていてもよい。さらに、サポート70に開口を設け、予め形成された処理材の缶を、好ましくはスピン溶接で接合させてもよい。サポートの形成を容易にするため、カップ42にガス透過性のスナップ嵌め式キャップ82を用いるのが好ましい。図18は、サポート70を用いた容器の断面図である。図に示すとおり、サポート70は、サポートの面76で容器の底部16に載っている。カップ42は透過性キャップ82を有している。カップ42は吸収性部材84を含んでいる。サポート、またある場合には吸収剤のキャリアと呼んできたが、フィルターがサポートに接するのは濡れた時だけである。一部の摂取可能な物質、とくに完全に溶ける物質では、サポートが全くフィルターに触れないこともあり得る。しかし、そのような場合であっても、サポートは酸素、二酸化炭素等のガスの制御を提供し、フィルターが部分的に容器の縁から離れても、フィルターを支持する。上記の図面は粒子状吸収剤を示しているが、吸収剤をプラスチックフィルムの中に一体化したり、透過性カプセルの中に入れたり、タブレット状に圧縮成形することも可能である。このタブレットをガス透過性のフィルムまたはコーティングで覆うことが出来る。タブレット、フィルム片、押出されたポリマーまたは図示した小袋を、サポート40のカップに入れることが出来る。カップ42はサポート40に挿入された別体の部材として示されている。スピン溶接、超音波溶接または圧入により、カップをサポートに保持してもよい。しかし、別の好ましい実施形態においては、カップをサポートと一体に成型することが出来る。さらに、サポート自体を、酸素捕捉剤、二酸化炭素吸収剤または除湿材を含有するポリマーで形成することも可能である。サポート自体を、酸素および/または二酸化炭素を吸収する材料で形成する場合は、サポートにコーヒー排出用の穴を形成すること、および/または図12、図13および図16~図18に示すように、サポートの縁部を変則的な形態にすることのみが必要となろう。カップは不要となる。さらに、いくつかの実施例で、カップの高さがサポートの厚さとほぼ同じであるように描かれているが、より多くの吸収剤を入れるために、より深くすることが出来る。さらに、カップをプラグや嵌め込み式のカバーで閉じることが出来る。カップはまた、予め形成されたガス透過性の缶をサポートに接着したものであってもよい。上記酸素捕捉剤の代わりに、または酸素捕捉剤に加えて、上記小袋、溝、フィルムまたはカップは、コーヒーから放出される二酸化炭素を吸収可能な二酸化炭素捕捉剤を収容してもよい。この二酸化炭素捕捉剤は、コーヒーを焙煎後短時間でパッケージすることを可能にし、それにより、揮発による風味の損失を最小化する。二酸化炭素吸収性小袋を上記酸素吸収性小袋に加えて使用してもよい。上記捕捉剤の代わりに、または捕捉剤に加えて、この小袋、溝、フィルムまたはカップは湿度調整剤を収容してもよい。この湿度調整剤は、コーヒー、またはインスタントティー等の他の食品の水分活性を最適水準に維持可能で、風味成分の抽出可能性に悪影響を及ぼす過度の乾燥または湿気を避けることができる。上記容器には、カップ42内に酸素吸収性フィルムその他の吸着性フィルムが設けられていてよい。このフィルムは、成形、積層または押出コーティングでカップに装着してもよいし、あるいは、予め成形して、接着剤、超音波溶着ultrasonicsealingまたは熱溶着によってカップに取り付けてもよい。酸素吸収性フィルムは、酸素吸収剤を内層に配した多層構造を成していてもよい。このフィルムに図示しない耐摩耗性層または滑性層が設けられていてもよい。これらの層は、耐摩耗性または滑らかさを提供し、酸素吸収酸素捕捉物質がフィルターの動きによってフィルムから除去されてしまう事態を予防する。この耐性層または滑性層は、ポリエチレン、ポリプロピレン、ポリアミドおよびそれらのコポリマーで形成されていてよい。摩擦係数を0.5以下、好ましくは0.3以下にするように、通常のスリップ剤をコーヒーと接する層に添加してもよい。酸素吸収フィルムに関して述べてきたが、二酸化炭素吸収物質だけを含むフィルムであってもよい。さらに、二酸化炭素吸収物質と酸素吸収物質の両方を含むフィルムであってもよい。酸素捕捉剤その他のガス吸収剤がカップ42内に配置されていてよい。設置方法としては、さまざまは技法を用いてよいが、ホットメルト接着剤に用いられるような押し出し技法を用いれば、速く、製造中にサポート40がカップに入れられる前に行うことができる。押し出し材料としては、その場で硬化するホットメルトポリマー、プラスチゾル材料等がある。本発明において、酸素捕捉剤、二酸化炭素吸収剤、水蒸気吸収剤その他の吸着剤を担持するキャリアおよび吸収剤フィルムポリマーとしては、適した樹脂であれば何を用いてもよい。ポリマーは、容器の使用中にインスタントコーヒー、ココアその他の食品に吸着剤が入り込まないように、吸着剤を担持する。酸素捕捉品および吸着品を作るために用いられるポリマーは、低密度ポリエチレンLDPE等のありふれたポリオレフィン、高密度ポリエチレンHDPE、ポリプロピレンPP、ポリスチレンPS、高衝撃ポリスチレンHIPS、ポリカーボネートPC、ポリメタクリル酸メチルPMMAおよびその派生物またはコポリマー等でよい。本発明の容器およびキャリアに適した生分解性ポリマーは、再生可能資源から作られた通常のポリマーと、ポリ乳酸コポリマー、熱可塑性でんぷん等のでんぷんベースのポリマー、ポリヒドロキシアルカノエート、ポリヒドロキシブチレート等の生物分解性ポリマーとを含む。ポリ酸化エチレン、ポリビニルアルコールPVOH等の石油ベースの生分解性ポリマーもまた含まれる。本発明においては、押出成形、射出成形、押出コーティング、ラミネーション、タブレット成形および混合を含む一般的なプラスチック物品の製造工程を用いて、酸素捕捉剤、二酸化炭素吸収剤および湿度調整剤を含む吸着剤構造を形成する。食品用の容器の利用に関して本発明を述べてきたが、本発明の概念および容器は、他の用途にも適している。水その他の液体を容器に収容された物質に加え、容器を通過後に、溶解または分散した食品とともに液体を取り出すような、他の食品での使用にも適しているのである。そのような物質の典型としては、茶、ココア、牛乳成分およびスープが挙げられよう。この容器はまた医薬品にも用いることができる。すなわち、固体として出荷され、フィルター内にあるその固体にキャリヤー液を通過させ、医療用液体を作る。この例としては、モルヒネおよび塩酸メタドン等の粉末状の麻薬、放射線トレーサーとして用いられる物質等の薬品が挙げられる。この容器はまた、アルコール飲料用のミキサーにも利用できる。本発明による、捕捉剤物質を容器に設置する方法は、湿気に敏感な製品のパッケージングにも用いることができる。そのような製品には、多数の医薬品および食品が含まれる。小麦粉、飲料の素、ゼラチンデザートの素および塩等の調味料等の食品は、容器中に湿気が存在すると、劣化し易い。カップ42は香料または調味料も含んでいてもよい。米国特許第5,322,701号Cullenに開示されたような吸湿物質は、参照により組み込まれるが、そのような物質の長期保存を可能にするため、容器に入れてもよい。パッケージ中の湿度を調整するために、吸湿剤を用いてよい。米国特許第5,322,701号は、シリカゲル、粘土cray、分子篩molecularsieve、バーミキュライト、活性炭および珪藻土等の吸湿剤を開示している。使い捨てのすぐに入れられるコーヒー用のサポート中またはサポートカップ内に配置するための、固体の酸素吸収性組成物compositionの製造方法を以下に記す。酸素捕捉剤は、粉末混合物、または粒子と結合剤を圧縮して得られた加圧固形体の形態を有していてもよい。圧縮または加圧された酸素吸収性のディスク、タブレットまたはカプセルの製造方法は、以下のとおりである。鉄粉をベースとする粉末吸収剤と、電解質としての塩化ナトリウムと、水分キャリアとしてのシリカゲルと、あまり高温に加熱する必要のない結合剤バインダーとの混合物を形成する。この結合剤としては、1平方インチ当たり3,000~50,000ポンドの圧力下で軟化するポリエチレン微粉末を用いることができる。上記配合物を加熱して、上記結合剤を凝固または硬化させることもできるが、湿度をキャリア内に保持するために、水の沸点以上に加熱することはできない。好ましい配合の重量比は、ポリエチレン約18、鉄粉約40、シリカゲル約30、水約8、塩化ナトリウム約2である。軟化点が水の沸騰する温度よりも高い樹脂結合剤を用いるのが最適である。酸素吸収コンパウンドの1つの製造方法は、酸素吸収組成物を熱可塑性材料に入れ、これにより、その酸素吸収コンパウンドを液体としてカップ42内に充填し、凝固または硬化させることができるようにする方法である。その重量による組成は、熱可塑性樹脂約40、鉄粉約30、シリカゲル約20、水約9、塩化ナトリウム約1である。樹脂の多孔性を増し、酸素吸収速度を高めるために、CaCO3、粘土、タルク等の添加剤を用いてもよい。この組成物は、カップ内に沈着させることができ、またはテープ状にしてカップ内に配置してもよい。熱可塑性樹脂は、酢酸ビニル、エチル酢酸ビニル、ポリウレタンまたはこれらの組合せであってよい。酸素吸収組成物のもう1つの製造方法は、酸素吸収組成物をポリ塩化ビニルプラスチゾルに分散させる方法である。これらのプラスチゾルは、キャップの裏打ち材およびキャップやジャーの蓋のパッキング材として用いられる。そして、この酸素吸収プラスチゾル組成物を、カップ42内に配置することができる。この組成物は半液体で、カップ42内に充填し、凝固させることができる。このプラスチゾルは、高密度ポリエチレン、高密度ポリプロピレン、アクリル酢酸ビニルエチレンコポリマー、エチレン酢酸ビニル、酢酸ビニルホモポリマー、酢酸エチレンコポリマー、可塑化塩化ビニル、酸化ポリエチレンホモポリマー、およびポリウレタンの中から選択してよい。好ましいプラスチゾルはポリ塩化ビニルである。ポリ塩化ビニルは、食品と反応せず、沸騰するお湯の温度に耐性を有するからである。上記酸素吸収組成物を重量で75まで配合してよく、残り25はポリマーとする。配合の一例は、ポリ塩化ビニルプラスチゾル10.35g、2重量の塩化ナトリウムを含む鉄粉12.51gである。プラスチゾル物質の実例として、10.35gのポリビニルプラスチゾルを、2重量の塩化ナトリウムを含む12.51gの200メッシュ鉄粉と混合した。混合は、電動高速ミキサーで行った。その結果生成された組成物の試料をカップ42にコーティングした。時間経過に伴う酸素吸収速度を測定した。試験容器は空気500ccまたは酸素100ccを含んでいた。試験は室温で、試験容器の中に湿気の源を置いて行った。カップ42に配置するもう一つの発明の組成物は、吸着剤組成物を、乳濁エマルジョン;emulsion、分散、懸濁等による混合物のような多成分キャリアに分散させて成る。このような多成分系に吸着剤を分散させることによって得られる組成物は、酸素捕捉剤または吸着剤のコーティングとして、カップ42に簡単に塗布することができる。これらコーティングタイプは、より多くの酸素吸収組成物を含有することができ、より高い酸素透過性を備えることができる。上記水ベースの系を完全に乾燥させないことによって、自己活性化、自己反応性の酸素吸収コーティングを得ることができる。ブドウ糖酸化酵素グルコースオキシダーゼは、鉄の代わりに用いることができる。キサンタンガムのエマルジョン、アルギン酸のエマルジョンまたは微結晶性セルロース系を用いてもよい。この系に鉄ベースの酸素吸収系を活性化させるための水が含まれていてもよい。水中でのアクリルポリマーのエマルジョン、水中でのポリ酢酸ビニルのエマルジョン、水中での酢酸ビニルエチレンコポリマーのエマルジョン等の、接着剤ベースのエマルジョン乳濁液を用いることもできる。酸素吸収組成物は、鉄粉に電解質としての塩化ナトリウムおよび水分キャリアを加えたものである。水分キャリアはシリカゲル、ヒドロゲル等、水分を保持できるものであれば、いかなる水分キャリアでもよい。鉄粉を用いる場合、エマルジョンを完全乾燥して水分を抜き切ってしまわずに、コーティング中にいくらかの水分を残すことにより、酸素吸収剤を活性化させることも可能である。アルギン酸ゲルは、アルギン酸ナトリウムが2.25重量、ポリソルベート80が1.0重量、プロピオ酸ナトリウムが0.2重量、蒸留水が96.55重量である。キサンタンガムのエマルジョンは、キサンタンガム2.0重量、イソプロピルアルコール43重量、水55重量である。これら2つのエマルジョンを、エマルジョン1部に対して、鉄粉99と電解質としての塩化ナトリウム1から成る酸素吸収組成物1部の割合で混ぜ合わせる。酸素吸収組成物は、酸素吸収コーティングまたは酸素吸収コンパウンドの透明度を高めるため、粒子サイズ2-5ミクロンほどの微鉄粉にすることができる。薄膜層またはコーティングを上記最終的なコーティングを覆うように配して、酸素吸収成分または吸収剤が時間経過に伴って出て行くことを確実に防いでもよい。この薄膜カバーは、酢酸セルロースポリマー、酢酸ビニルエチレンコポリマー、酢酸ビニルホモポリマー、酢酸エチレンコポリマー、可塑化塩化ビニルポリマー、アクリルポリマー、または酸化ポリエチレンホモポリマーであってよい。適した遷移金属これは通常、亜鉛、銅、鉄、コバルト、ジルコニア等であるであればいかなるものであっても、本発明の酸素捕捉剤に用いてもよい。好ましい酸素捕捉剤である還元鉄粉は、好ましくは平均粒子サイズ1~200um、より好ましくは平均粒子サイズ5~50um、最も好ましくは平均粒子サイズ10~40umである。鉄を、塩、または異なる電解質と酸性化成分の組合せと混合することができる。好ましい実施例においては、鉄粒子に電解質の塩をコーティングしてもよい。鉄粒子にコーテングされる活性化電解質成分と酸性化成分の組合せおよび相対的割合は、米国特許第6,899,822号および、本願と同一出願人による米国公開公報第2005/0205841号および第2007/020456号の教示に従って選ぶことができる。これらの文献は参照により組み込まれる。コーティング技法としては、上記文献に記載されたドライコーティングが好ましい。塩は、ナトリウム、カリウム、またはカルシウムをベースとする哺乳類に適した水溶性のイオン化合物等、いかなる塩であってもよい。典型例としては、NaCl、KCl、Na2HPO4等がある。先行技術に開示されているように、組成物formulation中に、別々の電解質塩成分と酸性化塩成分の混合物を使用するのが有利である。有効性およびコストの低さから、塩化ナトリウムが好ましい。酸素捕捉加工品は、シリカゲル、分子篩、活性炭、粘土その他の鉱物をベースにした湿度調整剤を含んでいてよい。この化合物は0.01~0.85の範囲の水分活性を達成するため、さまざまなレベルの水を含んでいてよい。哺乳類が摂取可能な物質が水蒸気の作用によって劣化することの防止のみを目的とする場合には、酸素捕捉剤や二酸化炭素吸収剤は用いずに、吸収剤および湿度調整剤としてのシリカゲル、分子篩molecularsieve、活性炭、粘土cray等の鉱物を用いてもよい。シリカゲルは、廉価であり有効かつ安全であるため、好ましい。米国特許第5,322,701号Cullenに開示されたような吸湿物質参照により組み込まれるを、湿度に敏感な物質の長期保存を可能にするために、容器に入れてもよい。本発明のカップ42で使用されるフィルム/テープ/リボンは、2009年4月1日に出願された、本願と同一出願人の米国特許出願番号第12/416,685号に開示されているような、多孔性のまたは中実の、単層または多層フィルムで、鉄ベースの酸素捕捉剤と電解質を含むものであってよい。この文献は参照により組み込まれる。フィルムは、任意で、選択された水分活性を有する湿度調整剤から成るものであってもよい。フィルム内に埋め込まれ、フィルム表面に曝されることのない酸素捕捉剤の場合は、多層フィルムが好ましい。酸素吸収速度を速めるため、ある程度の孔または空洞を有するフィルムが好ましい。押し出し時または押し出し後の処理中に、湿度調整剤をフィルムに組み込むことができる。撚り線/ペーストを用いた実施例においては、酸素捕捉剤、塩および湿度調整剤から成る、細長いまたは成形した酸素捕捉性材料の断片をカップ42内に用いてよい。そのような撚り線は、溶融押し出しによって作成する。ポリマーは、ポリエチレン、ワックス、ポリエチレングリコール、セルロースポリマー、ポリ乳酸およびでんぷんベースのコポリマーである。湿度調整剤は、塩、シリカゲル、粘土、分子篩等の、あるレベルの湿度を含み、一定の低い相対湿度において湿気を放出し、高い相対湿度においては湿気を吸収するものである。コーヒーパッケージ内の二酸化炭素を除去する方法では、二酸化炭素吸収のために特に設計された捕捉剤を用いる。放出ガスを吸収するため、ガス透過性のポリオレフィンフィルムから作られ二酸化炭素吸収微粒子を収容したパケットを、カップ42内に配置する。好ましいパケットは高いガス透過性を有し、水透過性は低い。吸収剤は高濃度の二酸化炭素を吸収可能であり、コーヒー豆の芳香成分には影響を及ぼさない。二酸化炭素吸収剤は、他の成分とともに、所定量の水酸化カルシウム、シリカゲルおよび水等を含むことができる。任意で、水酸化カルシウムを、他の水酸化物水酸化ナトリウム、水酸化カリウムまたはこれらと他の水酸化物との混合物等で置き換えてもよい。任意で、水酸化物と共に、あるいは水酸化物の代わりに、アルカリ、アルカリ土類、または金属の酸化物を用いてもよい。この酸化物は酸化カルシウム、酸化アルミニウム、酸化マグネシウムを含むがこれに限定されない。これらの酸化物は、混合して使用してよい。二酸化炭素吸収剤として利用しやすい範囲および処方は、MultiformDesiccantsInc社に譲渡された米国特許第5,322,701号に記載されている。この文献は参照により組み込まれる。酸素のための上述した酸素吸収性物質および二酸化炭素捕捉組成物は、パケット以外の形態でパッケージしてもよい。二酸化炭素捕捉組成物を酸素および/または二酸化炭素透過性のカプセルまたはタブレットに封入し、そのカプセルまたはタブレットに透過性または半透過性のポリマー材料をコーティングしてよい。タブレットのコーティングには、酸素および/または二酸化炭素を透過する樹脂またはポリマーであれば何を用いてもよい。タブレットを水性高分子waterbasepolymerでコーティングすることが好ましい。好ましいコーティングのポリマーは、ヒドロキシルプロピルメチルセルロースまたはアクリル系水性コーティング剤である。上記組成物をディスクまたは小板等のコンパクトな形状に作成し、ガス透過性または半透過性のコーティングまたはポリマーフィルムで包んでもよい。ディスク、小板、またはタブレット作成時のコーティング方法は、ディップコーティング、スプレーコーティング、フラッシュコーティング、スピンコーティングその他、製品作成に適応可能ないかなる公知の方法をも含むことができる。フィルム形成方法はオーバーコーティング、ラミネーション、多層形成後の打ち抜き、その他のフィルム積層品を作ることのできるいかなる公知の方法をも含むことができる。上記の酸素吸収剤の形成方法は二酸化炭素吸収剤用の吸着材の形成に用いてよい。以下の例は、本発明の一部を示すために用いられる。これらの例は本発明の実施例を示すものであるが、限定するものではない。比やパーセンテージは特に記載のない限り、重量ベースである。実施例1.コーヒーと一緒にパッケージされた酸素捕捉フィルム酸素捕捉組成物を含有する押し出しフィルムを、本願と同一出願人により2009年4月1日に出願された米国特許出願番号第12/416,685号の方法に従って作成し、コーヒーの存在下での酸素捕捉性能を試験する。この文献は参照により組み込まれる。フィルムは、鉄、塩化ナトリウムおよび低密度ポリエチレンの重量比17/3/80の混合物を、フィルム押し出し工程により、押し出すことにより得た。これらの材料は容器内で予め混合し、2軸押出機に入れた。押出機とダイの温度は220°Cに設定した。約9ミルの厚さのフィルムを6インチ15.24cmのダイから押し出して、スプールに集めた。9ミルのフィルムのサンプルを約1平方インチ6.45cm2の小片に切り、そのフィルムの表面に水滴を落とし、滴る水を拭き取って除去することにより、湿気を与えた。このフィルムを、Tyvek登録商標の通気性フィルムバッグに封入した約8.8gの挽いたコーヒーのパッケージと一緒に、7インチ17.78cm×7インチのプラスチック製のバリアバッグに入れた。バリアバッグをホットシールして、O2/N2混合ガス150ccを注入し、初期酸素濃度3以下にした。酸素捕捉速度を、MOCON社製PacCheckModel450ヘッドスペースアナライザーを用いて測定した。例1A.酸素捕捉剤無しのコーヒー対照として、容器から取り出し1時間以上周囲の温度と環境条件に置いた、挽いたコーヒー約8.8gからなるTyvek通気性フィルムバッグを、捕捉剤無しで別のバリアバッグに密閉し、同じ時間経過に伴う酸素濃度の変化を調べた。表2は時間経過に伴う酸素濃度の変化の結果を、2つの異なる捕捉剤投入量について示している。使用された捕捉剤の純重量が増えるにつれて酸素捕捉速度は増加する。フィルム中に捕捉剤0.52gを含む開始時の酸素濃度1.98のサンプルでは、88時間後には0.04に減少した。フィルム中に捕捉剤0.17gを含む酸素濃度2.21のサンプルでは、1.08に減少した。捕捉剤を含まないコーヒーパケットのみのサンプルの酸素濃度は、多少変動しつつ、同じ時間経過後に2.45から2.37に減少した。この例は、捕捉剤が、コーヒーと背景物質の組合せよりもはるかに高い酸素吸収速度を与えることを実証した。酸素捕捉能は、使用する捕捉剤の量と作成方法によって調節することができる。例2.コーヒーの蓋にラミネートされた酸素捕捉フィルム酸素捕捉フィルムは、鉄/塩化ナトリウム/PLAの重量比5.1/0.9/94の混合物を押し出すことにより得られた。PLAとしては、NatureWorks社製のPLA2002D樹脂を用いた。鉄は例1と同じである。ポリ乳酸樹脂PLAの組成物を、押し出し前に60°Cの乾燥炉で4時間以上予備乾燥させた。この混合物を2軸押出機で押し出し、幅4インチ10.2cmで厚さ4ミル0.10mmのフィルムを作成した。グリーンマウンテン55ccカップコーヒーから剥がした、蓋のホイルフィルムを用いてラミネート試験を行った。ダウケミカル社のIntegralTM801粘着フィルムを、ラミネート試験の接着剤として用いた。上記の押し出された鉄/PLAフィルムと上記粘着フィルムと上記蓋フィルムとを積み重ねて、鉄/PLA―接着剤―蓋のサンドイッチ構造を形成した。この構造を熱融着機で熱プレスして、酸素捕捉蓋構造を作成した。例3.コーヒーと共にパッケージングされた酸素捕捉小袋鉄ベースの酸素捕捉組成物と湿度調整剤を収容したパケットを用いて試験を行った。このパケットは、約1インチ2.54cm×0.5インチ1.27cmのサイズで、ポリオレフィンフィルムで構成されている。このパケットは、マルチソーブテクノロジーズ社が特許を取得した鉄ベースの捕捉剤と湿度保持物質を収容していた。このパケットは重量比で鉄約40、塩化ナトリウム約10、シリカゲル約50と幾分かの水分から成る。このパケットの水分活性は0.4~0.8の範囲であった。このパケットをコーヒーと一緒に150ccのバリアバッグに入れ、例1で記載したように試験を行った。MOCON社製PacCheckModel450ヘッドスペースアナライザーを用いて酸素捕捉特性を測定した。表3は酸素捕捉結果を示す。この結果は、酸素濃度が時間と共に急速に減少したことを実証した。捕捉速度は、例1で示した、コーヒーと背景物質の酸素吸収速度よりもはるかに速かった。例4.酸素捕捉性アクリルコーティング剤ZenecaResins社製のNeocrylA5117を用いて、アクリルエマルジョンを作成した。このアクリルエマルジョン50重量と、塩化ナトリウム2重量を含む200メッシュ電解鉄還元鉄50重量から成る組成物を、8平方インチ20平方センチのポリプロピレン基材にコーティングして、熱で乾燥させた。コーティングの重量は1平方インチ6.45cm2当たり0.135gであった。次にこの酸素捕捉コーティングを、空気500ccまたは酸素100ccが入っている試験容器に、水分飽和状態にある2平方インチ12.9cm2の吸い取り紙と共に入れた。3つのサンプルについて試験を行った。例5.酸素捕捉性ポリ酢酸ビニルコーティング水エマルジョン中のポリ酢酸ビニルはAirProducts社製のVinacXX210を使って作成した。このポリビニルエマルジョン43重量と、鉄混合物57重量とを組み合わせた。鉄混合物は、塩化ナトリウム2重量と200メッシュ電解還元鉄粉を含む。次にこの組成物を、8平方インチ516cm2のポリプロピリン基材に、1平方インチ当たり0.026gの重量でコーティングした。次に、その結果得られたコーティングを、空気500ccまたは酸素100ccが入っている試験容器に入れた。サンプルと共に湿度の源も試験容器内に入れた。3つのサンプルについて試験を行った。例6.押し出された二酸化炭素捕捉シート水酸化カルシウムCa2粉としてのVitaCalHを、MississippiLimeCompany社から入手した。入手したままの粉を、挽いたシリカゲルSG粉と混合した。このシリカゲル粉の平均粒子サイズは約6ミクロンで、VitaCalH/SGの重量混合比は75/25であった。次にこの混合物を、LynodellBasellIndustries社から入手した低密度ポリエチレン樹脂としてのPetrotheneGA502024と混合し、以下の混合重量比を得た:Ca2/SG/LDPE=30/10/60および40/10/50。シート材を作るために、これらの混合物を、フラットシートダイを取り付けた単軸押出機で押し出した。ある押出し工程では、ReedyInternationalCo社から入手したSAFOAMFPN340を添加し、空洞または孔を含むサンプルを作製した。この押出機を160~220°Cの温度範囲に設定し、ダイを220°Cに設定した。押し出されたシートは厚さ約30~40ミル0.76mm~10.16mmであり、空冷して、ロールに巻きつけた。押し出したシートから約0.4~0.7gのサンプルを切り出し、二酸化炭素捕捉試験に用いた。サンプルに水で予め水分を含ませ水和させ、含水量約1~5を得た。その後、サンプルをホイルパウチに密閉した。このホイルパウチには、二酸化炭素約25~20と窒素を含む気体600ccが充填された。MOCON社製Model333PacCheckアナライザーを用いて、時間経過に伴う二酸化炭素の濃度を測定した。吸収された二酸化炭素の量ccを捕捉試験データとして表6に示す。表示された組成は、Ca2SGLDPEの重量比を意味する。追加パーセントとして、SAFOAMFPN340を添加した。データは、24時間から72時間と時間が経過するにつれて、二酸化炭素が効果的に吸収されたことを示した。例7.射出成形された二酸化炭素捕捉ディスク例7と同じCa2およびシリカゲルを用いた。InternationalFiberCompany社から木質繊維としてSolkaflocを入手した。ポリプロピレンはSunocoCP360H樹脂である。エラストマーとしてKratonG1657をKratonPolymers社から入手した。これらの材料を混合して、次の重量比を得た。Ca2/SG/Solkafloc/PP/Kraton1657=48/6/6/36/4。上記材料を2軸混練機で200~250度の温度で混練し、ヒモ状に押し出して、水中で冷まし、ペレットにした。混練したペレットをシングルショット射出成形機で射出成形し、直径1.3インチ3.3cmのディスクを形成した。前述の手順にしたがい、ディスクの二酸化炭素捕捉性能を試験した。試験データは、試験時間の経過とともに、ディスクが徐々に二酸化炭素を吸収したことを示した。水分付与水和前にディスク表面を紙やすりでざらざらにすると、吸収率が上昇した。表7は、試験前にやすりをかけ、1の水を付与した射出成形ディスクのデータを示している。例8.コーティングされた二酸化炭素捕捉板紙上述と同じ吸着剤成分を用いてコーティング組成物を作成した。ポリビニルピロリドンPVPとしてのLuvitecK30BASFとポリエチレングリコール6000AldrichChemical社製を用いて、コーティング溶液を作成した。PVPを水に溶かして、17重量溶液を作成した。PEGを水に溶かして、48重量溶液を作成した。両水溶液は透明で、残留物はなかった。水中の樹脂含有量が約45となるように、PEG溶液とPVP溶液を90/10の比で合わせて混合液を作った。この溶液をCa2およびSGと混合して、次のコーティング組成から成るコーティング溶液を作った。Ca2/SG/=40/10/50。この溶液を20ミル0.51mmの板紙の基材にコーティングし、115°Cの炉で2時間以上乾燥させて、水分を除去した。コーティングされたサンプルをカットし、濡れたスポンジで水分を与え水和させ、これを用いて、前記と同じ試験方法で二酸化炭素捕捉試験を行った。試験データを表8に示す。試験時間の間に、二酸化炭素が急速に吸収されたことが分かる。ヒドロキシプロピルセルロース樹脂HerculesKlucelEFを水に溶かして、均一な別のコーティング溶液を作成した。Ca2とSGをこの溶液に混ぜ、重量比約Ca2/SG/Klucel=70/10/20のペースト状組成物を作った。Klucelはこの固形組成物の結合剤の役を果たした。このペースト状組成物を同じ板紙に加圧し、乾燥させて、多孔性のコーティングを形成した。この加圧されたコーティングは脆弱ではあるが、試験中損傷することはなかった。濡れたスポンジで水分を与え水和させ、重量の増加を記録した。この高固体負荷highsolidloadingのサンプルの二酸化炭素捕捉性能を試験した。表9に示す試験データは、高い吸収能により、試験時間の間に二酸化炭素が急速に吸収されたことを示した。例9.二酸化炭素吸収混合剤を充填したカプセルプラスチックカプセルにマルチソーブテクノロジーズ社の二酸化炭素吸収剤半乾燥の流動性を有する顆粒を手で充填し、二酸化炭素の無い環境を作った。このカプセルは通気性があり、半剛性、熱湯に対してある程度耐性を有している。このデバイスカプセルは、さまざまな温度で貯蔵されたコーヒー充填容器から二酸化炭素を徐々に吸収することを可能にする。この二酸化炭素カプセルは、通気性の無いカップのコーヒーからの二酸化炭素放出による膨張を抑え、焙煎したてのコーヒーの粉および顆粒の芳香および油分を増加または維持する。このカプセルに封入された組成物の比は、Ca2/SG=67/33で、水を含有したシリカゲルを含んでいる。正味の組成は、重量比Ca2/SG/H2O=67/20/13である。この混合物はカプセルに収容されたさらさらの粉状である。二酸化炭素捕捉データを表10に示す。例10.二酸化炭素捕捉剤から成るタブレット例10で用いられた組成物を、通常のコールドプレス機またはホットプレス機の金型で圧縮してタブレットにした。その後で、タブレットの表面にポリエチレンの粉をコーティングした。コーティングされたタブレットを加熱室で、ポリエチレンの融点よりも低いけれども、コーティングした粉の粒子を溶解するのに十分な温度で加熱した。コーティングされたタブレットを相対湿度80の室温の環境に16時間置いて調整した。タブレットは表11に示す二酸化炭素捕捉特性を示した。例11.焼結構造を有する二酸化炭素捕捉ディスク/要素例7と同じCa2およびシリカゲルを用いた。InternationalFiberCompany社から木質繊維としてSolkaflocを入手した。ポリプロピレンはSunocoCP360H樹脂である。エラストマーとしてKratonG1657をKratonPolymers社から入手した。これらの材料を混合して、次の重量比の材料を作った。Ca2/SG/Solkafloc/PP/Kraton1657=48/6/6/36/4。上記材料を2軸混練機で200~250°Cの温度で混練し、水中で冷まし、ペレットにした。その後、このペレットを挽いて、比較的小さな粒子サイズの粉にする。すると、活性成分の一部が露出される。この露出が吸収速度を速める。挽かれた活性材料を金型内で熱と圧力をかけて溶解する。その結果、活性表面積が増加した、多孔性の焼結構造ができる。上記の例1~11の材料は、本発明のサポートのカップ42内で捕捉剤または吸収剤として使用してよい。"